(57)【特許請求の範囲】
【請求項１】
活性水素当量が１５０〜４００のポリアミン化合物（ａ）を含む結合剤（Ａ）及び顔料としてタルクを含み、
タルクの量が、結合剤（Ａ）の質量１００質量部を基準として１０〜７５０質量部の範囲内にある第１成分（Ｉ）
並びに、
ポリアミン化合物（ａ）と反応可能な官能基を１分子中に少なくとも２個含む化合物（Ｂ）を含む第２成分（II）を混合してなる多成分系のパテ組成物。
【請求項２】
ポリアミン化合物（ａ）が、アミノ基として２級アミノ基を有する請求項１記載のパテ組成物。
【請求項３】
ポリアミン化合物（ａ）が、アスパラギン酸エステルアミンである請求項１又は２に記載のパテ組成物。
【請求項４】
化合物（Ｂ）が、ポリイソシアネート化合物である請求項１ないし３のいずれか１項に記載のパテ組成物。
【請求項５】
化合物（Ｂ）が、その成分の一部として脂環族ポリイソシアネート化合物及び芳香族ポリイソシアネート化合物から選ばれる少なくとも１種を含む請求項１ないし４のいずれか１項に記載のパテ組成物。
【請求項６】
第２成分（II）が、顔料をさらに含む請求項１ないし５のいずれか１項に記載のパテ組成物。
【請求項７】
第１成分（Ｉ）質量を基準とする結合剤（Ａ）及び顔料の合計の質量が、５０質量％以上である請求項１ないし６のいずれか１項に記載のパテ組成物。
【請求項８】
第１成分及び／又は第２成分が、シランカップリング剤を含む請求項１ないし７のいずれか１項に記載のパテ組成物。
【請求項９】
第１成分と第２成分が、（第１成分／第２成分）の質量比で３０／７０〜７０／３０の範囲内にある請求項１ないし８のいずれか１項に記載のパテ組成物。
【請求項１０】
ノンスチレン型である請求項１ないし９のいずれか１項に記載のパテ組成物。
【請求項１１】
塗装体の損傷部に請求項１〜１０のいずれか１項に記載のパテ組成物を充填し、乾燥させた後にパテ層を研磨し、その上に補修用塗料組成物を塗装する補修塗装方法。
【発明の詳細な説明】
【技術分野】
【０００１】
本発明は、新規なパテ組成物及びこれを用いた補修塗装方法に関する。
【背景技術】
【０００２】
不飽和ポリエステル樹脂は、一般に、他の樹脂に比べて比較的安価であり、また常温でも短時間で硬化するため作業性に優れ、さらに主原料の選択によって種々のすぐれた物理的および化学的特性を有するため、パテ、塗料、ＦＲＰ成形品、レジンコンクリート、注型品等の各種用途に使用されている。
【０００３】
従来、パテ組成物には不飽和ポリエステル樹脂の反応性希釈剤として、硬化性や物性の面からスチレンモノマーが用いられていた。
【０００４】
しかしながら近年、スチレンモノマーが特定化学物質障害予防規則での規制対象となり、スチレンを含まないパテ組成物、いわゆるノンスチレン型パテ組成物を開発することが急務となっている。
【０００５】
ノンスチレン型パテ組成物として、例えば特許文献１には、スチレンモノマーに代えてヒドロキシアルキルメタクリレートを反応性希釈剤として用いた不飽和ポリエステル樹脂組成物が記載されている。この組成物によれば、臭気が低く、硬化安定性に優れ、表面乾燥性に優れるものの、基材との付着性が不十分な場合があった。
【０００６】
また、特許文献２〜３には、反応性希釈剤として特定の重合性不飽和化合物そして硬化助促進剤として特定の芳香族アミン化合物を含むパテ組成物が開示されている。かかる組成物によれば、表面乾燥性が良好で、上塗り塗装後の仕上がり面も黄変することなく良好な外観を有し、また厚塗りにした際の内部乾燥性にも優れ、基材や上塗り塗料に対する付着性にも優れたパテ層を形成できるが、貯蔵中に組成物の表面が皮張りする現象が起きることがあった。
【０００７】
こうした問題点に関して特許文献４〜５にはカルボキシル基のカルボニル部分に共役した共役二重結合を有するカルボン酸化合物を利用した不飽和ポリエステル樹脂組成物が開示されている。かかる組成物によれば貯蔵安定性及び表面乾燥性が共に良好であるが、この組成物を補修用パテとして適用したときに硬化層の表面が研磨し難いという問題点がある。
【０００８】
ところで、自動車補修塗装の現場では、車両の損傷部にパテを充填し、内部まで乾燥させ、盛り付けたパテ層の表面が平らになるようにサンドペーパーなどで研磨した後、研磨面にプライマーサーフェーサー等の下塗り塗料を塗装し、未補修部に対して違和感のない色に調色された補修用着色上塗りベース塗料の塗装を行っている。
【０００９】
補修塗装の初期工程であるパテ工程では、損傷部にパテ充填後、早い段階で容易に研磨作業をすることができるパテ層が求められているが、乾燥性が良好で、そして耐水付着性などの物性と研磨作業性を両立するパテ層を形成するパテ組成物を設計することは極めて困難であった。
【００１０】
【特許文献１】特開２００５−１６２８３０号公報
【特許文献２】特開２００５−２０６７８１号公報
【特許文献３】特開２００６−２０６８６３号公報
【特許文献４】特開２００８−６３５２８号公報
【特許文献５】特開２００８−１１５２１７号公報
【発明の開示】
【発明が解決しようとする課題】
【００１１】
本発明の目的は、特に自動車補修塗装用途に有用な、新規なパテ組成物を提供することにある。
【課題を解決するための手段】
【００１２】
本発明者らは、上記した課題に関して鋭意検討した結果、パテ組成物に特定のポリアミン化合物を用いることで、適度な速度で乾燥でき、形成された層が研磨しやすい性質であることを見出し、本発明に到達した。
【００１３】
即ち本発明は、
活性水素当量が１５０〜４００のポリアミン化合物（ａ）を含む結合剤（Ａ）及び顔料としてタルクを含み、
タルクの量が、結合剤（Ａ）の質量１００質量部を基準として１０〜７５０質量部の範囲内にある第１成分（Ｉ）並びに、
ポリアミン化合物（ａ）と反応可能な官能基を１分子中に少なくとも２個含む化合物（Ｂ）を含む第２成分（II）を混合してなる多成分系のパテ組成物、該パテ組成物を充填し、乾燥させた後にパテ層を研磨し、その上に補修用塗料組成物を塗装する補修塗装方法、に関する。
【発明の効果】
【００１４】
本発明のパテ組成物によれば、常温乾燥又は強制乾燥の条件でも表面乾燥性と硬度に優れたパテ層が得られる。このパテ層の表面は研磨しやすい性質を有しており、自動車補修用の下地処理剤として有用である。
【発明を実施するための最良の形態】
【００１５】
以下、本発明のパテ組成物に含まれる各成分について順に説明する。
【００１６】
＜結合剤（Ａ）＞
本発明のパテ組成物の結合剤（Ａ）に必須成分として含まれるポリアミン化合物（ａ）は、活性水素当量が１５０〜４００、好ましくは２００〜３００の範囲内にあることを特徴とする。
【００１７】
ポリアミン化合物（ａ）の活性水素当量が下限を下回ると、パテ層を厚膜にしたときに内部が未硬化になることがあり、一方上限を超えると、表面乾燥性が遅くなり、好ましくない。
【００１８】
本明細書において、ポリアミン化合物の活性水素当量としては、活性水素１個あたりの分子量を意味する。
【００１９】
ポリアミン化合物（ａ）としては、活性水素当量が上記範囲にある限り、分子中に少なくとも２個のアミノ基を有する、従来公知の化合物を使用することができる。
【００２０】
また、ポリアミン化合物（ａ）が有する複数のアミノ基としては、１級アミノ基及び２級アミノ基から選ばれる少なくとも１種であることができ、好ましくはポリアミン化合物（ａ）が、アミノ基として２級アミノ基を有する化合物であることが好ましい。
【００２１】
本発明において好適に用いられるポリアミン化合物（ａ）としては、例えば、アスパラギン酸エステルアミンを挙げることができる。
【００２２】
アスパラギン酸エステルアミンとしては、一般に、以下の式で表される化合物を挙げることができる。
【００２３】
【化１】
0006410259.tif 000002
【００２４】
（式中、Ｒ1は、二価の有機基であり、好ましくは分枝状、非分枝状、または環状であることができる脂肪族基であることが好ましい。
Ｒ2は、同一又は異なって、炭素原子１〜４０個を有する有機基であり、好ましくは、同一又は異なって、炭素数１〜２０の分枝状または非分枝状のアルキル基であり、最も好ましくは、Ｒ2は同一又は異なって、炭素数１〜４のアルキル基であることができる。
【００２５】
上記アスパラギン酸エステルアミンは、「デスモフェン（Ｄｅｓｍｏｐｈｅｎ）ＮＨ１４２０」、「デスモフェン（Ｄｅｓｍｏｐｈｅｎ）ＮＨ １５２０」、および「デスモフェン（Ｄｅｓｍｏｐｈｅｎ）ＮＨ １２２０」（以上、商品名、住化バイエル社製）として市販されている。
【００２６】
本発明において、結合剤（Ａ）は必要に応じて、膜形成成分として、活性水素当量が本発明範囲外のポリアミン化合物、ポリオール化合物、ポリウレタン化合物等の改質成分を含ませることができる。
【００２７】
＜顔料＞
本発明のパテ組成物は、パテ層の下地隠蔽性及び研磨作業性の点から顔料を含む。
【００２８】
顔料としては塗料用として用いられる従来公知の顔料を使用できるが、無機顔料が適している。特に好適には、チタン白、ベンガラ、カーボンブラック、鉄黒などの着色顔料；タルク、マイカ、硫酸バリウム、カオリン、炭酸カルシウム、クレー、シリカ、石英、ガラスなどの体質顔料を挙げることができ、これらは１種を単独でまたは２種以上を併用して使用できる。
【００２９】
本発明において第１成分（Ｉ）中に含まれる顔料の量としては、結合剤（Ａ）の質量１００質量部を基準として、１０〜７５０質量部、好ましくは５０〜４００質量部、好ましくは７５〜２５０質量部の範囲内にあることが適している。
【００３０】
＜化合物（Ｂ）＞
本発明のパテ組成物は第２成分（II）として、上記ポリアミン化合物（ａ）と反応可能な官能基を１分子中に少なくとも２個含む化合物（Ｂ）を含む。
【００３１】
かかる化合物（Ｂ）が有する官能基としては、例えば、イソシアネート基、エポキシ基、カルボキシル基、カルボン酸無水物基、不飽和カルボニル基等を挙げることができる。
【００３２】
本発明においては、化合物（Ｂ）としてポリイソシアネート化合物が適している。ポリイソシアネート化合物は、イソシアネート含有率が、５０質量％以下、好ましくは５〜３５質量％、さらに好ましくは１０〜２５質量％の範囲内にある化合物がパテ層の内部乾燥性と表面乾燥性の点から適している。
【００３３】
ここで、イソシアネート基含有率とは、化合物中に含まれるイソシアネート基の量を質量分率で表したものである。該イソシアネート基含有率の測定は、ＪＩＳ Ｋ １６０３−１（２００７）に従って行うことができる。具体的には、試料に過剰のジブチルアミンを加え充分に反応させた後、未反応のジブチルアミンを塩酸標準溶液で逆滴定することによって求めることができる。
【００３４】
ポリイソシアネート化合物の具体例としては、例えば、例えば、脂肪族ポリイソシアネート、脂環族ポリイソシアネート、芳香脂肪族ポリイソシアネート、芳香族ポリイソシアネート及びこれらポリイソシアネートの誘導体などをあげることができる。
【００３５】
脂肪族ポリイソシアネートとしては、例えば、エチレンジイソシアネート、トリメチレンジイソシアネート、テトラメチレンジイソシアネート、ヘキサメチレンジイソシアネート、ペンタメチレンジイソシアネート、ドデカメチレンジイソシアネート、リジンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、ビス（２−イソシアナトエチル）フマレート、ビス（２−イソシアナトエチル）カーボネート、２，６−ジイソシアナトメチルカプロエート、２−イソシアナトエチル−２，６−ジイソシアナトヘキサノエートなどの脂肪族ジイソシアネート；リジンエステルトリイソシアネート、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタンなどの脂肪族トリイソシアネートなどを挙げることができる。
【００３６】
脂環族ポリイソシアネートとしては、例えば、１，３−シクロペンテンジイソシアネート、１，４−シクロヘキサンジイソシアネート、１，３−シクロヘキサンジイソシアネート、３−イソシアナトメチル−３，５，５−トリメチルシクロヘキシルイソシアネート（慣用名：イソホロンジイソシアネート）、４，４'−メチレンビス（シクロヘキシルイソシアネート）、メチル−２，４−シクロヘキサンジイソシアネート、メチル−２，６−シクロヘキサンジイソシアネート、１，３−ビス（イソシアナトメチル）シクロヘキサン、１，４−ビス（イソシアナトメチル）シクロヘキサン、ノルボルナンジイソシアネート、ジシクロヘキシルメタン−４，４'−ジイソシアネート（水添ＭＤＩ）、シクロヘキシレンジイソシアネート、メチルシクロヘキシレンジイソシアネート（水添ＴＤＩ）、ビス（２−イソシアナトエチル）−４−シクロヘキセン−１，２−ジカルボキシレートなどの脂環族ジイソシアネート；１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ（２．２．１）ヘプタン、２−（３−イソシアナトプロピル）−２，６−ジ（イソシアナトメチル）−ビシクロ（２．２．１）ヘプタン、３−（３−イソシアナトプロピル）−２，５−ジ（イソシアナトメチル）−ビシクロ（２．２．１）ヘプタン、５−（２−イソシアナトエチル）−２−イソシアナトメチル−３−（３−イソシアナトプロピル）−ビシクロ（２．２．１）ヘプタン、６−（２−イソシアナトエチル）−２−イソシアナトメチル−３−（３−イソシアナトプロピル）−ビシクロ（２．２．１）ヘプタン、５−（２−イソシアナトエチル）−２−イソシアナトメチル−２−（３−イソシアナトプロピル）−ビシクロ（２．２．１）−ヘプタン、６−（２−イソシアナトエチル）−２−イソシアナトメチル−２−（３−イソシアナトプロピル）−ビシクロ（２．２．１）ヘプタンなどの脂環族トリイソシアネートなどを挙げることができる。
【００３７】
芳香脂肪族ポリイソシアネートとしては、例えば、１，３−もしくは１，４−キシリレンジイソシアネート又はその混合物、ω，ω'−ジイソシアナト−１，４−ジエチルベンゼン、１，３−又は１，４−ビス（１−イソシアナト−１−メチルエチル）ベンゼン（慣用名：テトラメチルキシリレンジイソシアネート）もしくはその混合物などの芳香脂肪族ジイソシアネート；１，３，５−トリイソシアナトメチルベンゼンなどの芳香脂肪族トリイソシアネートなどをあげることができる。
【００３８】
芳香族ポリイソシアネートとしては、例えば、ｍ−フェニレンジイソシアネート、ｐ−フェニレンジイソシアネート、４，４'−ジフェニルジイソシアネート、３，３'−ジメチル−４，４'−ジイソシアナトビフェニル、３，３'−ジメチル−４，４'−ジイソシアナトジフェニルメタン、１，５−ナフタレンジイソシアネート、２，４'−又は４，４'−ジフェニルメタンジイソシアネート（ＭＤＩ）もしくはその混合物、２，４−又は２，６−トリレンジイソシアネートもしくはその混合物、４，４'−トルイジンジイソシアネート、４，４'−ジフェニルエーテルジイソシアネート、ｍ−及びｐ−イソシアナトフェニルスルホニルイソシアネートなどの芳香族ジイソシアネート；トリフェニルメタン−４，４'，４''−トリイソシアネート、１，３，５−トリイソシアナトベンゼン、２，４，６−トリイソシアナトトルエンなどの芳香族トリイソシアネート；４，４'−ジフェニルメタン−２，２'，５，５'−テトライソシアネートなどの芳香族テトライソシアネートなどをあげることができる。
【００３９】
また、ポリイソシアネートの誘導体としては、例えば、上記したポリイソシアネート化合物のダイマー、トリマー、ビウレット、アロファネート、カルボジイミド、ウレトジオン、ウレトイミン、イソシアヌレート、イミノオキサジアジンジオン等の各種誘導体を挙げることができる。
【００４０】
これらポリイソシアネート化合物は、１種で又は２種以上を使用することができる。これらポリイソシアネート化合物のうち、パテ層の研磨性の点から脂環族ポリイソシアネート化合物及び芳香族ポリイソシアネート化合物から選ばれる少なくとも１種を好適に使用することができる。
【００４１】
＜パテ組成物＞
本発明のパテ組成物は、ポリアミン化合物（ａ）を含む結合剤（Ａ）及び顔料を含む第１成分（Ｉ）並びにポリアミン化合物（ａ）と反応可能な官能基を１分子中に少なくとも２個含む化合物（Ｂ）を含む第２成分（II）を含む、多成分系の組成物である。
【００４２】
また、第１成分（Ｉ）及び第２成分（II）との混和性を向上させ、また、作業者が第１成分（Ｉ）と第２成分（II）を計量する操作がし易くなる点、そして表面乾燥性と研磨性に優れたパテ層を形成せしめる点から、第２成分（II）が化合物（Ｂ）に加えて顔料を含むことが適している。
【００４３】
第２成分（II）中に含まれる顔料の量としては、化合物（Ｂ）の質量１００質量部を基準として、１０〜７５０質量部、好ましくは５０〜４００質量部、好ましくは７５〜２５０質量部の範囲内にあることが適している。
【００４４】
本発明のパテ組成物には、さらに必要に応じて、例えば、中空粒子、シランカップリング剤、反応性希釈剤、光安定化剤、紫外線吸収剤、低収縮剤、酸化防止剤、皮張り防止剤、可塑剤、骨材、難燃剤、安定剤、強化材、減粘剤、粘度調節剤、顔料分散剤、溶剤、チキソ剤、チキソ助剤、消泡剤、レベリング剤、シランカップリング剤、パラフィン等の空気遮断剤等を、第１成分（Ｉ）及び第２成分（ＩＩ）のいずれかまたは双方に配合することができる。
【００４５】
これらのうち、中空粒子としては、中空無機粒子、中空樹脂粒子が挙げられる。
【００４６】
本発明のパテ組成物が中空粒子を含むことによってパテ層の研磨性をより一層向上させることができる。
【００４７】
中空無機粒子を構成する無機物質としては、例えば、珪酸ソーダガラス、アルミノ珪酸ガラス、硼珪酸ソーダガラス等のガラス；フライアッシュ、アルミナ、ジルコニア・チタニア、ホウ化ケイ素、シラス、黒曜石等が挙げられる。
【００４８】
中空樹脂粒子を構成する樹脂成分としては、例えば、アクリル樹脂、スチレン樹脂、アクリル−スチレン共重合樹脂、アクリル−アクリロニトリル共重合樹脂、アクリル−スチレン−アクリロニトリル共重合樹脂、アクリロニトリル−メタアクリロニトリル共重合樹脂、アクリル−アクリロニトリル−メタアクリロニトリル共重合樹脂、塩化ビニリデン−アクリロニトリル共重合樹脂等が挙げられる。また、中空樹脂粒子の表面を炭酸カルシウム、タルク、二酸化チタン等の無機化合物でコーティングした粒子も中空樹脂粒子に包含される。
【００４９】
中空粒子の配合量としては、結合剤（Ａ）及び化合物（Ｂ）の合計１００質量部を基準として０．１〜１０質量部、１〜５質量部の範囲内にあることが適している。
【００５０】
また、シランカップリング剤としては、例えば、γ−（２−アミノエチル）アミノプロピルトリメトキシシラン、γ−アミノプロピルトリエトキシシラン、Ｎ−β（アミノエチル）γ−アミノプロピルトリメトキシシラン、Ｎ−β（アミノエチル）γ−アミノプロピルメチルジメトキシシラン等のアミノ基含有シランカップリング剤；γ−グリシドキシプロピルトリメトキシシラン、γ−グリシドキシプロピルメチルジメトキシシラン等のグリシジル基含有シランカップリング剤；γ−メルカプトプロピルトリメトキシシラン等のメルカプト基含有シランカップリング剤；ビニルトリエトキシシラン、ビニルトリメトキシシラン、ビニルトリス（メトキシエトキシ）シラン等のビニル基含有シランカップリング剤；γ−（メタ）アクリロイルオキシプロピルトリメトキシシラン、γ−（メタ）アクリロイルオキシプロピルトリエトキシシラン、γ−（メタ）アクリロイルオキシプロピルジメトキシメチルシラン等の（メタ）アクリロイル基含有シランカップリング剤等が挙げられる。
【００５１】
シランカップリング剤の配合量としては、結合剤（Ａ）及び化合物（Ｂ）の合計１００質量部を基準として０．５〜１５質量部、１〜１０質量部の範囲内にあることが適している。
【００５２】
本発明のパテ組成物は、有機溶剤を実質的に配合しなくても、ヘラ付け作業性が良好で、諸物性に優れるパテ層を与えることができるが、必要に応じてトルエン、キシレン、メタノール、エタノール、プロパノール、ブタノール、酢酸エチル、酢酸ブチル、アセトン、メチルエチルケトン等の有機溶剤を粘度調整剤として配合することもできる。
【００５３】
本発明のパテ組成物では、ヘラ付け性などのパテ塗布作業性の点から、第１成分（Ｉ）及び第２成分（ＩＩ）共に高粘度、高濃度であることが適しており、具体的には第１成分（Ｉ）質量を基準とする結合剤（Ａ）及び顔料の合計の質量が、５０質量％以上、好ましくは７０質量％以上にあることが適している。
また、第２成分（ＩＩ）が顔料を含まない場合は、第２成分（ＩＩ）質量を基準とする化合物（Ｂ）の質量が２０質量％以上、好ましくは５０質量％以上にあり、第２成分（ＩＩ）が顔料を含む場合は、第２成分（ＩＩ）質量を基準とする化合物（Ｂ）及び顔料の合計の質量が５０質量％以上、好ましくは７０質量％以上にあることが適している。
【００５４】
上記本発明のパテ組成物は第１成分（Ｉ）と第２成分（ＩＩ）が、（第１成分（Ｉ）／第２成分（ＩＩ））の質量比で３０／７０〜７０／３０、好ましくは４０／６０〜６０／４０の範囲内にあることが適している。この範囲内にあることによって、両成分の混和性が良好で、混和作業がしやすく、また、形成されるパテ層の物性にも優れるからである。
【００５５】
以上の通り得られるパテ組成物はスチレンを含まなくても表面乾燥性、内部硬化性に優れたパテ層が得られ、ノンスチレン型として供することができるが、パテ組成物がスチレンモノマーを含むことを排除するものではない。
【００５６】
本発明のパテ組成物が適用される基材面としては、特に制限はないが、鉄、亜鉛、アルミなどの金属面やその化学処理面、プラスチック、木材など、さらにこれらに塗装された塗装体などが挙げられる。
【００５７】
本発明のパテ組成物は自動車等の車両等の塗装体の補修塗装に有用である。該塗装体の損傷部を中心に必要によりその周囲までサンディングを行い、該損傷部にパテ組成物をヘラ等で充填し、常温乾燥または強制乾燥により塗膜内部まで硬化することができる。
【００５８】
乾燥条件は具体的には常温乾燥の場合は常温で５時間以上維持するか、強制乾燥の場合は３〜３０分のセッティングタイムを取り、４０〜１２０℃の温度で５〜６０分間加熱することができる。
【００５９】
形成されたパテ層は耐水ペーパーやサンドペーパーなどで研磨され、次いで補修用塗料組成物を塗装することができる。
【００６０】
補修用塗料組成物としては、アクリルラッカー、アクリルメラミン樹脂系塗料、水酸基含有樹脂とポリイソシアネート化合物を含む２液型のウレタン硬化型塗料、酸−エポキシ硬化型塗料、フッ素樹脂系塗料、アルキド樹脂系塗料、アルキド樹脂メラミン樹脂系塗料、ポリエステルメラミン樹脂系塗料などの通常使用されている有機溶剤系、水系、粉体等の下塗り塗料、着色ベース塗料、トップクリヤー塗料等特に制限なく使用できる。
【実施例】
【００６１】
以下、実施例を挙げて本発明をさらに説明する。ここで、『部』および『％』はそれぞれ『質量部』および『質量％』を意味する。
【００６２】
＜パテ主剤ベースの製造＞
実施例１
容器に、式（１）で表されるアスパラギン酸エステルアミンである「デスモフェンＮＨ−１２２０」（注）５０部に、タルク１００部、中空粒子（注）３部、「ＫＢＭ４０３」（注）５部、酢酸ブチル１０部を配合攪拌し、高速混練機で２０分間混合分散させて、パテ組成物（Ｔ−１）用の主剤ベースを得た。
次いで別の容器に、「スミジュールＮ−３３００」（注）４５部にタルク１００部、酢酸ブチル１０部を配合攪拌し、高速混練機で２０分間混合分散させて、パテ組成物（Ｔ−１）用の硬化剤ベースを得た。
上記主剤ベース及び硬化剤ベースを、表１記載の割合で混合し、パテ組成物（Ｔ−１）を得た。このときのイソシアネート基に対する活性水素基の当量比は１．０であった。
【００６３】
実施例２、４〜１３、参考例１及び比較例１〜３
実施例１において、配合組成を表１に記載の通りとする以外は同様にして各パテ組成物（Ｔ−２）〜（Ｔ−１６）を得た。
【００６４】
＜塗装＞
「ＳＰＣＣ−ＳＢ」（日本テストパネル（株）製、鉄板）の表面を耐水ペーパー＃２４０で軽く研磨し、これを基材面とした。上記で得られた各主剤ベース及び硬化剤ベースを混合し、均一化したパテ組成物を各基材面上にヘラで塗布し、ならして２ｍｍ厚に塗布し、キワ部の想定は０−５００ミクロン厚で傾斜塗装したものを試験塗板とし、下記評価試験に供した。結果を表１に併せて示す。
尚、表１において固形分濃度が１００％でない成分の配合量は固形分表示である。
【００６５】
【表１】
0006410259.tif 000003
【００６６】
【表２】
0006410259.tif 000004
【００６７】
（注）ＮＨ−１２２０：「デスモフェンＮＨ−１２２０」、商品名、バイエル社製、式（１）で表されるアスパラギン酸エステルアミン、活性水素当量２３４、アミン価２４４
【００６８】
【化２】
0006410259.tif 000005
【００６９】
（注）ＮＨ−１４２０：「デスモフェンＮＨ−１４２０」、商品名、バイエル社製、式（２）で表されるアスパラギン酸エステルアミン、活性水素当量２７９、アミン価２０１
【００７０】
【化３】
0006410259.tif 000006
【００７１】
（注）プラクセル３０５；商品名、ダイセル社製、ポリオール化合物、
（注）タルクＤＲ；商品名、松村産業社製、タルク、平均粒子径５０μｍ、
（注）スーパーＳ；商品名、日本タルク社製、タルク、平均粒子径１０μｍ、
（注）中空粒子；アクリロニトリル系樹脂ビーズ、平均粒子径３０μｍ、
（注）ＫＢＭ−４０３；商品名、信越シリコーン社製、３−グリシドキシプロピルトリメトキシシラン
（注）Ｌ−７５：「デスモジュールＬ−７５」、商品名、バイエル社製、ヘキサメチレンジイソシアネート付加物、固形分７５％、固形分あたりのイソシアネート基含有率１７．７％、
（注）４４Ｖ２０：「デスモジュール４４Ｖ２０Ｌ」、商品名、バイエル社製、固形分９５％、固形分あたりのイソシアネート基含有率３３．１％、ポリメリックジフェニルメタンジイソシアネート、
（注）Ｎ−３３００；「スミジュールＮ−３３００」、商品名、バイエル社製、ヘキサメチレンジイソシアネートヌレート化物、固形分あたりのイソシアネート基含有率２１．８％、
（注）Ｚ４４７０：「デスモジュールＺ４４７０」、商品名、バイエル社製、イソホロンジイソシアネートヌレート化物、固形分７０％、固形分あたりのイソシアネート基含有率１６．９％
（注）ＣＲ−９５；商品名、石原産業社製、二酸化チタン。
【００７２】
＜評価試験＞
上記で得た各パテ組成物について下記の評価方法、基準にて試験を行った。その結果を表１に併せて示した。
（＊）ヘラ付け性
各主剤パテベースと硬化剤パテベースを混合し、ヘラを用いて試験片にヘラ付けをする。その時のノビ、ヘラ切れ、ヘラサバキを調べた
◎：極めて良好、
〇：良好、
△：若干不良、
×：不良。
【００７３】
（＊）乾燥性
各試験塗板を常温（２０℃）で４０分間放置後、各試験塗板の１００μｍ以下の薄膜部と２ｍｍの厚膜部の２箇所について表面のタックおよび内部の硬化度合を指触にて調べた
◎：極めて良好、
〇：良好、
〇△：表面に若干タックありが内部は硬化良好、
△：表面に若干タックあり、内部も若干硬化不良、
×：表面にタックあり、内部も硬化不良。
【００７４】
（＊）皮張り性
各パテベース２０ｇをアルミ等の直径５ｃｍ程の皿にとり、４０℃の雰囲気に１０日間放置後（開放系）、パテ表面の皮張りの程度を調べた。
◎：皮張りが全く見られない、
〇：皮張りが若干認められるが問題なし、
△：皮張りが認められ、やや不良、
×：皮張り顕著にあり不良。
【００７５】
（＊）耐水付着性
上記試験塗板を室温（２０℃）で６時間放置して乾燥させた後、塗面を＃４００耐水ペーパーで軽く研磨し、「レタンＰＧ８０ホワイトベース」（商品名、アクリルウレタン樹脂系上塗り塗料、関西ペイント（株）社製）を乾燥膜厚５０μｍになるようにスプレー塗装し、６０℃で３０分間乾燥させて各塗装板を得た。各塗装板を８０℃の水に１日間浸漬した後、水中より取り出し、これを中央部より折り曲げて、折り曲げ部の塗膜状態を観察した。
○：良好、
△：塗膜が鋼板−パテ間から僅かに剥離している、
×：塗膜が鋼板−パテ間から完全に剥離している。